(57)【要約】  【課題】簡単な制約で一般的な構造をもつ織物に限らず通常の変化織物にも適用でき、しかも美しい玉虫様の色調が得られる普遍性に富んだ織物を提供する。  【解決手段】経糸及び緯糸に異色の糸条が使われた玉虫様色調を有する織物である。経糸及び緯糸のいずれか一方の糸条太さを、経糸及び緯糸のいずれか他方の糸条太さよりも細くする。また、前記一方の細い経糸又は緯糸の単位面積当たりの本数を、他方の経糸又は緯糸の単位面積当たりの本数よりも多く設定する。好ましくは、前記経糸の太さを１６０〜３３０Ｔとし、１ｍｍ2 当たりの経糸の本数を４．４〜６．１本、１ｍｍ2 当たりの緯糸の本数を３．３０〜４．３本とする。  【選択図】なし【特許請求の範囲】
【請求項１】
経糸及び緯糸に異色の糸条が使われ、玉虫様色調を有する織物であって、
経糸及び緯糸のいずれか一方の糸条太さを、経糸及び緯糸のいずれか他方の糸条太さよりも細いことを特徴とする玉虫様色調の織物。
【請求項２】
前記一方の細い経糸又は緯糸の単位面積当たりの本数が、他方の経糸又は緯糸の単位面積当たりの本数よりも多く設定されてなる請求項１記載の織物。
【請求項３】
前記経糸の太さが１６０〜３３０Ｔであり、１ｍｍ2 当たりの経糸の本数が４．４〜６．１本、１ｍｍ2 当たりの緯糸の本数が３．３０〜４．３本である請求項１記載の織物。
【請求項４】
前記緯糸は、引き揃えられた２本の糸条から構成され、その２本の構成糸条が同一色である請求項１記載の織物。
【請求項５】
前記経糸と緯糸とが反対色に彩色されてなる請求項１記載の織物。
【発明の詳細な説明】
【技術分野】
【０００１】
本発明は、織物構造に関わらず見る角度で色調が連続的に大きく変化する玉虫様色調を有する織物に関する。
【背景技術】
【０００２】
従来も、見る角度により玉虫様に色調変化する織物が古くから知られている。この玉虫様に色調変化をもたらす織物の例には、古くは１色の糸条と２色の糸条とを経糸と緯糸に使って織物を作ると玉虫様に色調変化することが知られており、或いは経糸と緯糸に例えば赤と緑のような反対色の色調をもつ糸を使った平織構造や綾織構造が玉虫様の色調変化をすることが知られている。しかしながら、織物に玉虫様の色調変化をもたらすための基本原理については様々な説があり、未だに解明されていないのが実状である。
【０００３】
そのため、従来も玉虫様に色調が変化する織物については数多く提案されてきているが、いずれも、その色調の発現原理を同じくするものはない。例えば、特開昭４９−１１７７６４号公報（特許文献１）では、経糸又は緯糸の一方に３本の異なる色糸を用いる場合には、１番目の色糸を３本以上は織物表面に隣接して配することなく、織物表面に表出する同色糸に隣接させて２番目の色糸を配するとともに、織物裏面には３番目の色糸を表出して配しており、しかも織物表面に表出する１番目の色糸は、同じく織物表面に表出する２番目の色糸と織物裏面に表出する３番目の色糸との中間色としている。経糸又は緯糸の一方に４本の異なる色糸を用いる場合には、４番目の色糸を１番目の色糸に隣接して配さないようにしている。
【０００４】
また、例えば特開昭５６−４３４９１号公報（特許文献２）によれば、フィラメント糸条の三次元的軸ねじれ又は長手方向の太さ斑により形成された織物の表面裏面とを異なる色相乃至濃淡差をもって染め分けられている。この特許文献２に挙げられている三次元的軸ねじれ又は長手方向の太さ斑による凹凸面の形成例としては、デシン又はジョーゼット調縮み織構造であり、フィラメント糸条として強撚糸やスラブヤーンを用いることが好ましいとしている。
【０００５】
更に、例えば特許第３４６３１６７号公報（特許文献３）では、異色に染着された紡績糸又はマルチフィラメントヤーンで構成された玉虫様色彩を呈する織物の組織点において、経糸は２本の糸が並列配置されて緯糸との間で同一組織に反復して繰り返され、前記２本の糸の組に使用する二色の色の色相差が６０〜１２０であって、その組み合わせがＨＳＶ法による５０〜１００の彩度であって且つ８０〜１００の明度を有し、シアンと黄、シアンとマゼンタ、黄とマゼンタ、緑と黄、緑とシアン、青とマゼンタ、赤と黄の組からなり、緯糸には任意の色相が付されている。
【特許文献１】特開昭４９−１１７７６４号公報
【特許文献２】特開昭５６−４３４９１号公報
【特許文献３】特許第３４６３１６７号公報
【発明の開示】
【発明が解決しようとする課題】
【０００６】
上記特許文献１〜３の記載からも理解できるように、従来の玉虫様色調を発現する織物にあっては、それぞれに異なる発現手法が採用されている。しかして、これらの文献では織物構造（織り組織）が特定され、或いは使用糸条の種類や色使いなどが規定されており、汎用性ある織物構造、或いは特定の色使いや糸使いが要求されており、様々な制約がなされている。
本発明は、簡単な制約で一般的な構造をもつ織物に限らず通常の変化織物にも適用でき、しかも美しい玉虫様の色調が得られる普遍性に富んだ織物を提供することを目的としている。
【課題を解決するための手段】
【０００７】
本発明等は、かかる目的を達成すべく多様な実験を重ねた結果、以下に述べる簡単条件を満たすかぎり、通常の紡績糸やフィラメントヤーンを用いて、平織り、綾織り、変化織りなどの一般的な織り組織にて織成することによって容易に美しい玉虫様の色調をもつ織物が得られることを知った。
【０００８】
すなわち、本発明における基本構成は、経糸及び緯糸に異色の糸条が使われた玉虫様色調を有する織物であって、経糸及び緯糸のいずれか一方が、経糸及び緯糸のいずれか他方よりも細いことを特徴としている。
また、一方の細い経糸又は緯糸の単位面積当たりの本数は、他方の経糸又は緯糸の単位面積当たりの本数よりも多く設定されることが好ましい。
【０００９】
特に、例えばスライドファスナーやスナップファスナーなどの固定用テープ、或いは手提げバッグ用ストラップなどの手提げ用テープに使われる織物にあっては、経糸を緯糸よりも細くし、その経糸の太さを１６０〜３３０Ｔ（デシテックス）とし、１ｍｍ2 当たりの経糸の本数を４．４〜６．１本、１ｍｍ2 当たりの緯糸の本数が３．３〜４．３本とすることが好ましく、前記緯糸は引き揃えられた２本の糸条から構成され、その２本の構成糸条を同一色とする一方で、前記経糸と緯糸とが反対色に彩色されていることが望ましい。
【作用効果】
【００１０】
同一の太さの経糸と緯糸とを使って織物を織成すると、通常はその交点において経糸のクリンプの大きさ（波形状に屈曲する糸条の最下点と最上点との間の高さの差）は緯糸のクリンプの大きさよりも大きくなり、織物の表裏面には経糸が大きく屈曲して表出する部分が大きくなる。その結果、織物の表裏面に緯糸があまり表出しなくなり、経糸の色が顕在化することになる。
【００１１】
これに対して、本発明の上記基本構成を採用することにより、織物の表裏面に経糸と緯糸とがバランスよく表出するようになり、正面から見ると細い経糸又は緯糸の色が現出し、左右幅方向から斜めに見ると、その角度が左右に９０°と大きくなるに従って太い緯糸又は経糸の色へと移行していく。また、その色の変化は明確であって連続的であり、極めて美しい玉虫様の色調変化をもたらす。このとき経糸及び緯糸の織り密度に差を設けると、更にその色調変化が大きくなる。
【００１２】
上述の用途に使われる織物にあっては、通常、緯糸方向における色調変化が大きいことが好ましい。そのため、本発明では経糸を細く且つ経糸の織り密度を高くし、緯糸を経糸よりも太く且つその緯糸の織り密度を経糸のそれよりも低くして織成する。その際、経糸の太さを１６０〜３３０Ｔとし、１ｍｍ2 当たりの経糸の本数を４．４〜６．１本、１ｍｍ2 当たりの緯糸の本数が３．３〜４．３本とすることが好ましい。この種の織りテープにあって、通常の経糸の織り密度は１ｃｍ当たり３６．２本であるのに対して、本発明における前記経糸の密度は１ｃｍ当たりに換算すると４４．６〜６１．５本と極めて高く、緯糸についても同様である。
【００１３】
本発明のこの好ましい態様により、経糸と緯糸との交差点において経糸が大きくクリンプするが、同時に隣合う経糸間隔が小さいことから、正面から見ると緯糸の存在が殆ど意識されず、経糸の色調に支配されている。これを左右方向から斜めに見ていくと、丁度４５°のあたりで緯糸の太さが縦糸の太さより太いことから、緯糸の色調が増加し、更に角度を水平に近づけるに連れて経糸の色彩が徐々に弱くなり、緯糸の色調が徐々に強くなる。このように、斜め４５°から見たときと正面及び水平方向から見たときとでは全く反対の色調となって見えるようになる。こうした色調の変化を明確にするには、上記緯糸を構成する引き揃えられた２本の糸条を同一色とする。また、前記経糸と緯糸とを赤と緑、青と黄、或いは白と黒などの反対色に彩色しておけば、その色調変化が顕著なものとなる。
【発明を実施するための最良の形態】
【００１４】
以下、本発明の代表的な実施形態である様々な織り構造をもつ実施例を図面をも参照しつつ具体的に説明する。
【実施例１】
【００１５】
経糸として、赤色に先染した１６７Ｔのポリエステルからなるテクスチャードヤーンを用いるとともに、緯糸には赤色の反対色である緑色に先染した３３０Ｔ×２（６６０Ｔ）の経糸と同じ材質からなるテクスチャードヤーンを用い、いわゆる杉綾織りと呼ばれる斜紋織組織にて織物を織成した。このときの、経糸密度は５．６４本／ｍｍ2 、緯糸密度は３．３１、３．７８、４．２５本／ｍｍ2 の３通りとした。
【００１６】
その結果、全ての織物で十分な玉虫様の色調変化をもつ織物が得られたが、緯糸密度が３．３１本／ｍｍ2 のときが最も美しい玉虫調の色調変化をもつ鮮やかな織物であった。この実施例から、上記条件では緯糸密度が増加するに従って玉虫様の色調変化が低下することが分かった。
【比較例１】
【００１７】
経糸として、赤色に先染した３３０Ｔのポリエステルからなるテクスチャードヤーンを用いるとともに、緯糸には赤色の反対色である緑色に先染した１６５Ｔ×２（３３０Ｔ）の経糸と同じ材質からなるテクスチャードヤーンを用い、実施例１と同じ杉綾織りと呼ばれる斜紋織組織にて織物を織成した。このときの、経糸密度及び緯糸密度は同じ３．３１本／ｍｍ2 とした。
得られた織物では、玉虫様の色調変化が表出せず、極めて色調変化に乏しものであった。
【比較例２】
【００１８】
経糸として、赤色に先染した３３０Ｔのポリエステルからなるテクスチャードヤーンを用いるとともに、緯糸には赤色の反対色である緑色に先染した３３０Ｔ×２（６６０Ｔ）の経糸と同じ材質からなるテクスチャードヤーンを用い、実施例１と同じ杉綾織りと呼ばれる斜紋織組織にて織物を織成した。このときの、経糸密度は２．８２本／ｍｍ2 、緯糸密度は実施例１と同じ３．３１、３．７８、４．２５（本／ｍｍ2 ）の３通りとした。
得られた織物には、玉虫様の色調変化が多少あるものの、いずれもその色調変化に乏しものであった。
【比較例３】
【００１９】
経糸として、赤色に先染した５００Ｔのポリエステルからなるテクスチャードヤーンを用いるとともに、緯糸には赤色の反対色である緑色に先染した３３０Ｔ×２（６６０Ｔ）の経糸と同じ材質からなるテクスチャードヤーンを用い、実施例１と同じ杉綾織りと呼ばれる斜紋織組織にて織物を織成した。このときの、経糸密度は１．９１本／ｍｍ2 、緯糸密度は実施例１と同じ３．３１、３．７８、４．２５（本／ｍｍ2 ）の３通りとした。
得られたテープ織物には、玉虫様の色調変化が殆どなく、いずれも極めて色調変化に乏しものであった。
【実施例２】
【００２０】
経糸として、赤色に先染した３３０Ｔのポリエステルからなるテクスチャードヤーンを用いるとともに、緯糸には赤色の反対色である緑色に先染した３３０Ｔ×２（６６０Ｔ）の経糸と同じ材質からなるテクスチャードヤーンを用い、上記実施例１と同様の杉綾織りと呼ばれる斜紋織組織にて織物を織成した。このときの、経糸密度は５．０９本／ｍｍ2 、緯糸密度を上記実施例１と同様に３．３１、３．７８、４．２５本／ｍｍ2 の３通りとした。
その結果、全ての織物で十分に実用に耐える玉虫様の色調変化をもつ織物が得られた。
【実施例３】
【００２１】
経糸として、赤色に先染した１６７Ｔのポリエステルからなるテクスチャードヤーンを用いるとともに、緯糸には赤色の反対色である緑色に先染した３３０Ｔ×２（６６０Ｔ）の経糸と同じ材質からなるテクスチャードヤーンを用い、平織りにて織物を織成した。このときの、経糸密度は４．４５本／ｍｍ2 、緯糸密度を上記実施例１と同様に３．３１、３．７８、４．２５本／ｍｍ2 の３通りとした。
その結果、全ての織物で十分な玉虫様の色調変化をもつ織物が得られた。
【実施例４】
【００２２】
経糸として、赤色に先染した１６７Ｔのポリエステルからなるテクスチャードヤーンを用いるとともに、緯糸には赤色の反対色である緑色に先染した３３０Ｔ×２（６６０Ｔ）の経糸と同じ材質からなるテクスチャードヤーンを用い、いわゆるコンビネーションと呼ばれる変化斜紋織組織にて織物を織成した。このときの、経糸密度は５．６４本／ｍｍ2 、緯糸密度は上記実施例１と同様に３．３１、３．７８、４．２５本／ｍｍ2 の３通りとした。
その結果、経糸及び緯糸の双方が織物表面に表出しやすい織り構造であるにも関わらず、全ての織物で十分な玉虫様の色調変化をもつ織物であった。
【比較例４】
【００２３】
経糸として、赤色に先染した３３０Ｔのポリエステルからなるテクスチャードヤーンを用いるとともに、緯糸には赤色の反対色である緑色に先染した３３０Ｔ×２（６６０Ｔ）の経糸と同じ材質からなるテクスチャードヤーンを用い、いわゆるコンビネーションと呼ばれる変化斜紋織組織にて織物を織成した。このときの、経糸密度は２．８２本／ｍｍ2 、緯糸密度は上記実施例１と同様に３．３１、３．７８、４．２５本／ｍｍ2 の３通りとした。
得られた織物は多少は玉虫様に色調変化をするが、その構造から赤色と緑色とが点状に散在し、明確な玉虫様に色調変化をもたらすものではなかった。
【実施例５】
【００２４】
経糸として、赤色に先染した１６７Ｔのポリエステルからなるテクスチャードヤーンを用いるとともに、緯糸には赤色の反対色である緑色に先染した３３０Ｔ×２（６６０Ｔ）の経糸と同じ材質からなるテクスチャードヤーンを用い、いわゆるバスケットと呼ばれる変化斜紋織組織にて織物を織成した。このときの、経糸密度は上記実施例４と同様の５．６４本／ｍｍ2 、緯糸密度も同実施例４と同様に３．３１、３．７８、４．２５本／ｍｍ2 の３通りとした。
その結果、経糸及び緯糸の双方が織物表面に斜めに交差するようにして表出しやすい織り構造であるにも関わらず、全ての織物で十分な玉虫様の色調変化をもつ織物であった。
【比較例５】
【００２５】
経糸として、赤色に先染した３３０Ｔのポリエステルからなるテクスチャードヤーンを用いるとともに、緯糸には赤色の反対色である緑色に先染した３３０Ｔ×２（６６０Ｔ）の経糸と同じ材質からなるテクスチャードヤーンを用い、いわゆるコンビネーションと呼ばれる変化斜紋織組織にて織物を織成した。このときの、経糸密度は２．８２本／ｍｍ2 、緯糸密度は上記実施例１と同様に３．３１、３．７８、４．２５本／ｍｍ2 の３通りとした。
得られた織物は多少は玉虫様に色調変化をするものの、その織り構造から赤色と緑色とが互いに斜めに点状に交差し、明確な玉虫様に色調変化をもたらすものではなかった。
【００２６】
こうして得られる本発明による玉虫様の色調を有する織物は、様々な用途、特に各種のファスナーテープや手提げ用ストラップなどに使われる。
図１は本発明の織物をファスナーテープ１として使った開離嵌挿具付きのスライドファスナーＳＦの一例を示す正面図である。この開離嵌挿具付きのスライドファスナーＳＦは、広く知られているように左右一対のファスナーテープ１の対向する各側縁部に沿って多数のファスナーエレメントＥが止着されたファスナーストリンガーＦＳの一端部に補強フィルムＲＦが溶着一体化され、通常、その補強フィルムＲＦは透明フィルムからなり、その対向縁部に開離嵌挿具２の箱体２ａが固着されている。この開離嵌挿具２は、箱体２ａと、同箱体２ａの片側に固定される箱棒２ｂと、箱体２ａの同箱棒２ｂに隣合う空間に挿脱される蝶棒２ｃとからなる。
【００２７】
前記箱棒２ｂ及び蝶棒２ｃは、それぞれ対向する多数のファスナーエレメントＥの端部に隣接して前記ファスナーテープ１の対向する各側縁部に成形などにより一体化されている。一方、左右一対の多数のファスナーエレメントＥからなるエレメント列ＥＲにはスライダーＳＬが挿通され、このスライダーＳＬの摺動操作により前記エレメント列ＥＲの各ファスナーエレメントＥ同士を噛合／離脱させることにより、スライドファスナーＳＦを開閉する。また、左右一対のファスナーストリンガーＦＳの他端部にはファスナーエレメントＥが存在しない部分があり、その部分のエレメント列ＥＲの端部にそれぞれ一対の上止具３が固着され、スライダーＳＬの摺動がそれ以上出来ないようにしている。多数のファスナーエレメントＥからなるエレメント列ＥＲは、図２に示すようにモノフィラメントをコイル状に成形するとともに、そのファスナーテープ１の側縁部から外側に突出する噛合頭部Ｅｈをテープ方向に膨出変形させ、同噛合頭部Ｅｈの上下端（紙面に垂直方向）からファスナーテープ１の内側へと延びる上下脚部Ｅｌと隣接するファスナーエレメントＥの下上脚部Ｅｌとを連結部Ｅｃにより連結して形成されている。
【００２８】
図２に示された例によれば、前記エレメント列ＥＲの中心線に沿って芯紐４が挿通され、同エレメント列ＥＲはファスナーテープ１の側縁部に沿って縫着糸１２で縫製することにより止着されている。また、この図２に示されたファスナーテープ１の１本の緯糸５は同じ糸条Ｙを同一開口内を往復させて引き揃えた２本の糸条によって構成された、２／１の綾織りテープからなりなる。すなわち、経糸６は２本の緯糸５を跨いだのち、同じく２本の緯糸５を潜り、これを繰り返しており、同経糸６に隣接する経糸は緯糸５を１本ずらして同じ動作を繰り返している。こうした組織であっても、既述した条件を満足するかぎり、本発明の玉虫様の色調を備えたファスナーテープ１が得られる。ただし、スライドファスナーＳＦにあっては、上記エレメント列ＥＲを止着するファスナーテープ１の取付縁部は他のテープ部分よりも形態の安定性を確保するため、他のテープ部分と織り組織を異ならせている。
【００２９】
また、芯紐４と縫着糸１２とをファスナーテープ１の経糸６と同色又は同系色にしている。これにより、芯紐４と縫着糸１２の色調とファスナーテープ１の色調との間で一体感が増加し、ファスナーストリンガーＦＳの美観を向上させることができる。更に、より好適にはエレメント列ＥＲの色調も経糸６と同色又は同系色にしてもよく、芯紐４、縫着糸１２及びエレメント列ＥＲの色調を緯糸５と同色又は同系色にすることもできる。
またエレメント列ＥＲについてはファスナーテープ１や芯紐４の色調が透けて見えるような透明又は半透明の材料で成形することもできる。
【００３０】
本発明の玉虫様色調を備えた織物は、前述のようにスライドファスナーＳＦのファスナーテープ１として使われるだけでなく、例えば図３に示すとおりテープ７に雄部材８ａと雌部材８ｂとが止着されたテープ付きスナップファスナー８のテープ７として、本発明の玉虫様色調を備えた織物を使うことができる。また本発明の玉虫様色調を備えた織物は、図４に示すようにスライドファスナー用のスライダーＳＬの引手テープ９や、図５に示すような携帯電話などの吊下げ用ストラップ１０のテープ１１、又は鞄の肩掛けベルトやリボン等のテープ織物、或いは衣服や袋物等の織地として使うことが可能であり、多様な用途に適用できる。
【図面の簡単な説明】
【００３１】
【図１】本発明の玉虫様色調を有する織物が適用されたスライドファスナーの一例を示す正面図である。
【図２】同スライドファスナーの一部を拡大して示す正面図である。
【図３】本発明の玉虫様色調を有する織物が適用されたテープ付きスナップファスナーの一例を示す斜視図である。
【図４】本発明の玉虫様色調を有する織物が適用されたスライドファスナー用のスライダーの一例を示す斜視図である。
【図５】本発明の玉虫様色調を有する織物が適用された吊下げ用ストラップの一例を示す斜視図である。
【符号の説明】
【００３２】
１                ファスナーテープ
２                開離嵌挿具
２ａ              箱体
２ｂ              箱棒
２ｃ              蝶棒
３                上止具
４                芯紐
５                緯糸
６                経糸
７                テープ
８                テープ付きスナップファスナー
８ａ，８ｂ        雄雌部材
９                引手テープ
１０              吊下げ用ストラップ
１１              テープ
１２              縫着糸
ＳＦ              スライドファスナー
ＲＦ              補強フィルム
ＦＳ              ファスナーストリンガー
Ｅ                ファスナーエレメント
Ｅｈ              噛合頭部
Ｅｌ              脚部
Ｅｃ              連結部
ＥＲ              エレメント列
ＳＬ              スライダー
【図１】
2005330616.tif 000002
【図２】
2005330616.tif 000003
【図３】
2005330616.tif 000004
【図４】
2005330616.tif 000005
【図５】
2005330616.tif 000006